상기 제조 방법 은 , 상술 된 방법 으로부터 제조 된 U 3 O 8 분 말 을 UO 2 분 말 에 혼합 하 는 단계 와 , 상기 혼합 된 결과물 을 압축 성형 하 여 46 ∼ 60 % TD 인 성 형체 를 제조 하 는 단계 와 , UO 2 핵연료 소 결체 가 형성 되 도록 수소 기체 함유 기체 분위기 에서 상기 성 형체 를 1700 ∼ 1800 ℃ 로 소결 하 는 단계 를 포함 한다 .